(57)【要約】【課題】浸炭処理の施された鋼材からなり、エッジ部を含む形状を有する曲げ疲労強度に優れた浸炭部品を提供する。【解決手段】芯部が、質量％で、Ｃ:０．１０〜０．３０％、Ｓｉ:０．１６〜１．４０％、Ｍｎ:１．４０〜３．００％、Ｐ:０．０３０％以下、Ｓ:０．０６０％以下、Ｃｒ:０．０１〜０．２９％、Ａｌ:０．０１０〜０．１００％およびＮ:０．００３〜０．０３０％を含有し、表面が平坦部３とエッジ部とを有し、前記平坦部３の表面から深さ０．０５ｍｍの位置までの平坦部表層領域の炭素濃度が０．７０％以上０．８９％以下であり、前記エッジ部の表面から深さ０．０５ｍｍの位置までのエッジ部表層領域の炭素濃度が１．２０％以下であり、前記平坦部の表面から深さ０．３ｍｍの位置のビッカース硬さが６５０以上であり、粒界酸化層深さが１μｍ以下であり、前記芯部のビッカース硬さが２６０以上である浸炭部品１００とする。【選択図】図１
2018028130.tif 000002
【特許請求の範囲】
【請求項１】
芯部が、質量％で、
Ｃ:０．１０〜０．３０％、
Ｓｉ:０．１６〜１．４０％、
Ｍｎ:１．４０〜３．００％、
Ｐ:０．０３０％以下、
Ｓ:０．０６０％以下、
Ｃｒ:０．０１〜０．２９％、
Ａｌ:０．０１０〜０．１００％
およびＮ:０．００３〜０．０３０％を含有し、
残部がＦｅおよび不純物からなる化学組成を有し、
表面が平坦部とエッジ部とを有し、
前記平坦部の表面から深さ０．０５ｍｍの位置までの平坦部表層領域の炭素濃度が０．７０％以上０．８９％以下であり、
前記エッジ部の表面から深さ０．０５ｍｍの位置までのエッジ部表層領域の炭素濃度が１．２０％以下であり、
前記平坦部の表面から深さ０．３ｍｍの位置のビッカース硬さが６５０以上であり、
粒界酸化層深さが１μｍ以下であり、前記芯部のビッカース硬さが２６０以上であることを特徴とする浸炭部品。
【請求項２】
前記芯部が、質量％で、
Ｍｏ：０．２０％以下、
Ｃｕ：０．２％以下、
Ｎｉ：０．４０％以下
からなる群から選ばれる１種以上を含有することを特徴とする請求項１に記載の浸炭部品。
【請求項３】
前記芯部が、質量％で、
Ｎｂ：０．１０％以下、
Ｔｉ：０．１００％以下、
からなる群から選ばれる１種以上を含有することを特徴とする請求項１または請求項２に記載の浸炭部品。
【請求項４】
前記芯部が、質量％で、
Ｂ：０．００３０％以下
を含有することを特徴とする請求項３に記載の浸炭部品。
【発明の詳細な説明】
【技術分野】
【０００１】
本発明は、浸炭処理の施された鋼材からなる浸炭部品に関する。
【背景技術】
【０００２】
従来、歯車、ベルト式無段変速機（ＣＶＴ）用プーリーなどの機械部品として、浸炭処理の施された鋼材からなる浸炭部品がある。
浸炭処理としては、従来多く用いられてきたガス浸炭処理に代わって、真空浸炭処理が用いられるようになってきている（例えば、特許文献１〜９参照）。真空浸炭処理では、ガス浸炭処理と比較して、以下に示す効果がある。すなわち、浸炭温度を高くできるので、短時間で所定の炭素濃度の浸炭部品が得られる。また、浸炭処理に伴う粒界酸化を抑制できるため、曲げ疲労強度の高い浸炭部品が得られやすい。さらに、炭素収率が高いため、二酸化炭素の排出量を抑えることができる。
【０００３】
しかしながら、真空浸炭処理を用いて浸炭部品を製造すると、エッジ部の炭素濃度が、平坦部と比較して高くなりやすい。このため、浸炭部品のエッジ部は、必要以上の高濃度で炭素が含有された過剰浸炭になりやすい。過剰浸炭された部分の焼入れ組織には、破壊の起点となる粗大なセメンタイトが残存しやすいため、真空浸炭処理を施した浸炭部品では、曲げ疲労強度が不充分となる場合があった。特に、歯車、ＣＶＴ用プーリーなどのエッジ部が多く存在する表面形状を有する浸炭部品では、真空浸炭処理に伴うエッジ部の過剰浸炭に起因する曲げ疲労強度の劣化が問題となっていた。
【０００４】
真空浸炭処理を施した浸炭部品におけるエッジ部の過剰浸炭の問題を解決すべく、従来、種々の対策が提案されている。
例えば、浸炭部品の表層における炭素濃度が低くなる条件で、真空浸炭処理を行なう方法がある。具体的には、特許文献１には、減圧浸炭工程を、炭素の拡散速度が速い歯形部の歯面または歯底の表面浸炭濃度が０．６５±０．１質量％の範囲内となる条件で行う鋼部材の製造方法が記載されている。
【０００５】
また、真空浸炭処理される鋼材の化学組成において、Ｓｉ濃度を高くしたり、Ｃｒ濃度を低くしたりすることが提案されている。
鋼材に含まれるＣｒ含有量を低くすると、真空浸炭処理によって生じる粗大セメンタイトの析出が抑制されるため、曲げ疲労強度の劣化が抑制される。具体的には、特許文献２および特許文献３には、浸炭処理される鋼部材として、Ｓｉ：０．３５〜３．０％、Ｍｎ：０．１〜３．０％、Ｃｒ：０．２％未満、Ｍｏ：０．１％以下とした化学組成が記載されている。
【０００６】
また、真空浸炭処理を行う前の鋼材に対して、エッジ部の面取り加工を行なうことで、過剰浸炭を抑制する方法がある。具体的には、特許文献９には、平滑な面部における表面炭素濃度が０．６％以上となるように真空浸炭されている歯車であって、真空浸炭に先立って、歯元近傍に位置する応力集中部を含む表面に、有効硬化層深さＤ±０．２５（ｍｍ）の面取り加工が施されている歯車が記載されている。
【先行技術文献】
【特許文献】
【０００７】
【特許文献１】国際公開第２００９／１３１２０２号
【特許文献２】特許第５４２２０４５号公報
【特許文献３】特許第５３０１７２８号公報
【特許文献４】特開平４−２１７５７号公報
【特許文献５】特許第４２５４８１６号公報
【特許文献６】国際公開第２０１４／０３４１５０号
【特許文献７】特許第４６８８７２７号公報
【特許文献８】特開２０１３−１８５２０４号公報
【特許文献９】特開２００６−３４９０５５号公報
【発明の概要】
【発明が解決しようとする課題】
【０００８】
しかしながら、従来の技術を用いて、真空浸炭処理を施すことによるエッジ部への過剰浸炭を抑制した場合、以下に示す不都合があった。
具体的には、浸炭部品の表層における炭素濃度が低くなる条件で、真空浸炭処理を行なう場合、浸炭部品の表層における炭素濃度が不足する場合があった。このため、浸炭部品の耐久性が不十分となる場合があった。
また、真空浸炭処理される鋼材の化学組成において、Ｃｒ濃度を低くした場合、焼入れ性が不十分となり、芯部硬度が不足する場合があった。
また、鋼材に含まれるＳｉ含有量を多くすると、浸炭処理前の鋼材の硬さが高くなりすぎて、加工性が劣化する。このため、エッジ部の過剰浸炭を抑制する効果が十分に得られる濃度となるように、Ｓｉ含有量を十分に多くすることは困難であった。
【０００９】
また、真空浸炭処理を行う前の鋼材に対して、エッジ部の面取り加工を行う場合、面取り加工を行う必要があるため、生産性が低下する。特に、エッジ部は、非常に面取り加工が困難な部位であるため、生産性が大きく低下する。
【００１０】
このため、浸炭部品の特性を劣化させたり、生産性を低下させたりすることなく、エッジ部の過剰浸炭に伴う浸炭部品の曲げ疲労強度の劣化を抑制することが要求されていた。
本発明は、上記事情に鑑みてなされたものであり、浸炭処理の施された鋼材からなり、エッジ部を含む形状を有する曲げ疲労強度に優れた浸炭部品を提供することを課題とする。
【課題を解決するための手段】
【００１１】
本発明者は、上記課題を解決するために、真空浸炭処理される鋼材中のＣｒ含有量と、浸炭部品の表層における炭素濃度および焼入れ性に着目し、鋭意検討した。
その結果、鋼材中のＣｒ含有量を０．２９％以下として、真空浸炭処理に伴うエッジ部でのセメンタイトの析出を抑制するとともに、Ｍｎ含有量を１．４０％以上として、焼入れ性を確保すればよいことが分かった。そして、このような組成を有する鋼材を真空浸炭処理することで、エッジ部の過剰浸炭に起因する曲げ疲労強度の劣化を抑制しつつ浸炭部品の表層における炭素濃度を十分に高くすることができ、しかも芯部硬度を確保できることを確認し、本発明を想到した。
本発明の要旨は以下のとおりである。
【００１２】
［１］  芯部が、質量％で、
Ｃ:０．１０〜０．３０％、
Ｓｉ:０．１６〜１．４０％、
Ｍｎ:１．４０〜３．００％、
Ｐ:０．０３０％以下、
Ｓ:０．０６０％以下、
Ｃｒ:０．０１〜０．２９％、
Ａｌ:０．０１０〜０．１００％
およびＮ:０．００３〜０．０３０％を含有し、
残部がＦｅおよび不純物からなる化学組成を有し、
表面が平坦部とエッジ部とを有し、
前記平坦部の表面から深さ０．０５ｍｍの位置までの平坦部表層領域の炭素濃度が０．７０％以上０．８９％以下であり、
前記エッジ部の表面から深さ０．０５ｍｍの位置までのエッジ部表層領域の炭素濃度が１．２０％以下であり、
前記平坦部の表面から深さ０．３ｍｍの位置のビッカース硬さが６５０以上であり、
粒界酸化層深さが１μｍ以下であり、前記芯部のビッカース硬さが２６０以上であることを特徴とする浸炭部品。
【００１３】
［２］  前記芯部が、質量％で、
Ｍｏ：０．２０％以下、
Ｃｕ：０．２％以下、
Ｎｉ：０．４０％以下
からなる群から選ばれる１種以上を含有することを特徴とする［１］に記載の浸炭部品。
［３］  前記芯部が、質量％で、
Ｎｂ：０．１０％以下、
Ｔｉ：０．１００％以下、
からなる群から選ばれる１種以上を含有することを特徴とする［１］または［２］に記載の浸炭部品。
［４］  前記芯部が、質量％で、
Ｂ：０．００３０％以下
を含有することを特徴とする［３］に記載の浸炭部品。
【発明の効果】
【００１４】
本発明の浸炭部品においては、芯部のＣｒ含有量が０．２９％以下であるため、真空浸炭処理に伴うセメンタイトの析出が抑制されたものとなる。したがって、本発明の浸炭部品は、平坦部の表層領域における炭素濃度が十分に高く、しかもエッジ部の過剰浸炭に起因する曲げ疲労強度の劣化が抑制されたものとなる。
さらに、本発明の浸炭部品では、芯部のＭｎ含有量が１．４０％以上であるため、Ｃｒ含有量が０．２９％以下であっても、焼入れ性が確保される。このため、本発明によれば、高い芯部硬度を有し、かつ曲げ疲労強度に優れた浸炭部品を提供できる。
【図面の簡単な説明】
【００１５】
【図１】本発明の浸炭部品の一例を示した斜視図である。
【図２】図１に示す浸炭部品の一部を示した断面図であり、図１に示す断面ＣＳを示した模式図である。
【図３】エッジ部の断面における炭素濃度の測定位置を説明するための説明図である。
【図４】４点曲げ疲労試験片におけるエッジ部表層領域の炭素濃度と、４点曲げ疲労強度との関係を示したグラフである。
【発明を実施するための形態】
【００１６】
以下、図面を参照し、本発明の実施形態を詳しく説明する。
本発明者は、真空浸炭処理を実施して製造された浸炭部品の曲げ疲労強度について、調査および研究を行い、以下の知見を得た。
真空浸炭処理を実施された浸炭部品が、表面に頂点部とエッジ部と平坦部とを含む場合、エッジ部に過剰浸炭が発生しやすい。頂点部は鋼の体積に対する表面積が大きいため、炭素が多く入りやすく、深さ方向に拡散しにくい。そのため、過剰浸炭が起こりやすい。しかし、実際に使用される際に大きな負荷がかからない部分であるため、過剰浸炭の度合いを評価する必要がない。そのため、本発明で過剰浸炭を抑制する対象は頂点部ではなくエッジ部である。本実施形態の浸炭部品の表面における頂点部、エッジ部と平坦部は、以下に図示を併用して説明する。
【００１７】
図１は、本発明の浸炭部品の一例を示した斜視図である。図１に示す浸炭部品１００は、表面に頂点部とエッジ部と平坦部とを有する４点曲げ試験片である。
図１に示す浸炭部品１００は、全体が四角柱状であり、長さ方向略中央に切り欠き部分が形成されている。
【００１８】
まず、図１に示す浸炭部品１００の表面のうち、頂点部について説明する。部品表面上における任意の位置に存在する点をＰａと定義する。点Ｐａを中心とする半径１．０ｍｍの仮想球を想定し、仮想球と浸炭部品とが重なる部分の体積をＶ、浸炭部品の表面のうち仮想球に含まれる部分の面積をＳとする。そしてＶ／Ｓで表わされるパラメーターが０．２２３以下である部分を頂点と定義する。図１に示すＰａにおいて、Ｖ／Ｓは０．２２２であり頂点部である。
【００１９】
次に、切り欠き部分の辺２の表面部分（縁表面部分）に注目する。縁表面部分において、辺２上における任意の位置に存在する点を、点Ｐｃと定義する。そして、図１に示すように、点Ｐｃにおける辺２と垂直な断面ＣＳを想定する。
【００２０】
図２は、図１に示す断面ＣＳの模式図である。図２に示すように、断面ＣＳにおいて、浸炭部品の表面の任意の点ＸＰから、表面から垂直方向に１．０ｍｍの深さの仮想点Ｐを想定する。仮想点Ｐの集合体を図２の点線矩形にて示す。仮想点Ｐを中心とする半径１．０ｍｍの仮想球を想定し、当該仮想球が浸炭部品の表面と接する（交わりが１点）場合、仮想点ＰはＰ１とし、Ｐ１を中心とする仮想球と浸炭部品の表面との接点をＸＰ１とする。点ＸＰ１で定義される部分を平坦部とする（図１において符号３で示す部分、図２における「平坦部」）。
【００２１】
以上の通り、点Ｐ１ならびに点Ｐ１と対になる点ＸＰ１を定義し、点ＸＰ１により平坦部を定義した。そして、当該平坦部と頂点部以外の部分、すなわち前記点ＸＰ１と点Ｐａ以外の浸炭部品の表面の点ＸＰ２をエッジ部と定義した（例えば、図１において符号２で示される辺、図２における「エッジ部」）。
【００２２】
また、本実施形態における浸炭部品の「芯部」とは、浸炭処理の施される鋼材の化学成分であるＣやＮの濃度が、鋼材の浸炭処理によって変動（増加）しない、浸炭部品の表層よりも深い部分を指す。具体的には、浸炭部品の表面からの最短深さ（表面から垂直方向の深さ）が２．０ｍｍ以上である浸炭部品の内部を芯部と定義する。
【００２３】
本発明者らは、浸炭部品のエッジ部における過剰浸炭に起因する曲げ疲労強度の劣化を抑制するために検討を重ねた。その結果、鋼材中のＣｒ含有量を０．２９％以下とすることで、真空浸炭処理に伴うセメンタイトの析出を抑制できるという知見を得た。
さらに、本発明者らは、鋼材中のＭｎ含有量を１．４％以上とすることで、Ｃｒ含有量が０．２９％以下であっても、焼入れ性を高めることが出来るという知見を得た。
【００２４】
また、本発明者らは、浸炭部品の曲げ疲労強度を高めるためには、平坦部の表面から深さ０．０５ｍｍの位置までの平坦部表層領域の炭素濃度が０．７０％以上０．８９％以下であり、エッジ部の表面から深さ０．０５ｍｍの位置までのエッジ部表層領域の炭素濃度が１．２０％未満であり、平坦部の表面から深さ０．３ｍｍの位置のビッカース硬さ（ＨＶ）が６５０以上であればよいという知見を得た。
以下、以上の知見に基づいて完成された本実施形態の浸炭部品について詳述する。
【００２５】
本実施形態の浸炭部品は、頂点部と平坦部とエッジ部とを有する鋼材に、真空浸炭処理を施したものである。
「鋼材（芯部）の化学組成」
本実施形態の浸炭部品の芯部は、次の化学組成を有する。芯部の化学組成は上記した真空浸炭処理する前の鋼材の化学組成と同じものである。なお、元素の含有量の「％」は「重量％」を意味する。
【００２６】
（Ｃ：０．１０〜０．３０％）
炭素（Ｃ）は、浸炭部品の芯部硬度を高める。Ｃ含有量が低すぎると、上記効果が得られない。一方、Ｃ含有量が高すぎると、芯部硬度が高くなりすぎ、靭性が低下するため、曲げ疲労強度が低下する。したがって、Ｃの含有量を０．１０〜０．３０％とする。Ｃ含有量の好ましい下限は０．１３％であり、さらに好ましくは０．１６％である。Ｃ含有量の好ましい上限は０．２３％であり、さらに好ましくは０．２２％である。
【００２７】
（Ｓｉ：０．１６〜１．４０％）
Ｓｉは、鋼材の焼入れ性及び焼戻し軟化抵抗を高め、曲げ疲労強度及び面疲労強度を高める。しかし、Ｓｉ含有量が低すぎると、上記効果が得られない。一方、Ｓｉ含有量が高すぎると、芯部に軟質なフェライト相が生成し、疲労強度を低下させる。したがって、Ｓｉの含有量を０．１６〜１．４０％とした。また、Ｓｉ含有量は、より好ましくは０．２０〜１．１０％であり、さらに好ましくは０．２０〜０．５０％である。
【００２８】
（Ｍｎ：１．４０〜３．００％）
Ｍｎは、焼入れ性を高める効果があり、曲げ疲労強度を高めるのに有効な元素である。しかし、Ｍｎ含有量が１．４０％未満では、前記の効果が十分に得られない。一方、Ｍｎの含有量が３．００％を超えて含有させても、効果が飽和するばかりか、熱間圧延や熱間鍛造後の強度が高くなりすぎて、切削加工性が大きく低下する。したがって、Ｍｎの含有量を１．４０〜３．００％とした。また、Ｍｎ含有量は、より好ましくは１．７０〜２．５％である。
【００２９】
（Ｐ：０．０３０％以下）
Ｐは、粒界偏析して粒界を脆化させやすい元素である。このため、Ｐ含有量が０．０３０％を超えると、曲げ疲労強度や面疲労強度を低下させる。したがって、Ｐ含有量は０．０３０％以下とする。Ｐ含有量の好ましい上限は０．０２０％である。なお、Ｐは鋼材中に不可避的に含有されるもので、Ｐ含有量を低くしようとすると、製造コストが高くなる。そのため、好ましい下限は０．００３％である。さらに好ましい下限は０．００６％である。
【００３０】
（Ｓ：０．０６０％以下）
Ｓは、不純物として含有される元素である。また、Ｓは、積極的に含有させると、被削性を高める作用を有する。Ｓ含有量が多くなりすぎて、０．０６０％を超えると、曲げ疲労強度が低下する。したがって、Ｓの含有量を０．０６０％以下とする。Ｓ含有量のさらに好ましい上限は０．０３０％である。しかし、Ｓを０．００３％未満に低減すると、製造コストが上昇する。そのため、好ましい下限は０．００３％である。
【００３１】
（Ｃｒ：０．０１〜０．２９％）
Ｃｒは、焼入れ性および焼戻し軟化抵抗を高める効果があるため、曲げ疲労強度や面疲労強度を高めるのに有効な元素である。しかし、Ｃｒの含有量が０．２９％を超えると、エッジ部の過剰浸炭により曲げ疲労強度が低下する。したがって、Ｃｒの含有量を０．２９％以下とした。Ｃｒ含有量は、より好ましくは０．１５％以下である。なお、Ｃｒ含有量を低くしようとすると、製造コストが高くなる。そのため、Ｃｒ含有量の下限は０．０１％であり、好ましい下限は０．０５％である。
【００３２】
（Ａｌ：０．０１０〜０．１００％）
Ａｌは、脱酸作用を有し、焼入れ性と焼戻し軟化抵抗を高める効果を有する。しかし、Ａｌ含有量が０．０１０％未満ではこれらの効果は得られ難い。一方、Ａｌは、硬質な酸化物系介在物を形成しやすく、Ａｌ含有量が０．１００％を越えると、曲げ疲労強度が低下する。したがって、Ａｌの含有量を０．０１０〜０．１００％とした。Ａｌ含有量は、より好ましくは０．０１５〜０．０５０％である。
【００３３】
（Ｎ：０．００３〜０．０３０％）
窒素（Ｎ）は、Ａｌと結合してＡｌＮを形成し、結晶粒を微細化し、曲げ疲労強度の低下を抑制する。しかしながら、Ｎ含有量を０．０３０％超えて含有させても、効果が飽和する。したがって、Ｎ含有量は０．００３％以上、０．０３０％以下とする。Ｎ含有量の好ましい上限は０．０２０％であり、より好ましくは０．０１８％である。なお、Ｎ含有量を低減する理由は無く、また製鋼プロセスの都合上、０．００３％未満に低減するのは困難である。そのため、Ｎ含有量の下限は０．００３％とする。Ｎ含有量の下限は、より好ましくは０．００７％、さらにより好ましくは０．０１１％である。
【００３４】
本実施形態の浸炭部品の芯部の化学組成の残部はＦｅ及び不純物からなる。ここで、不純物とは、浸炭部品の浸炭前の鋼材を工業的に製造する際に、原料としての鉱石、スクラップ、または製造環境などから混入されるものを意味する。
【００３５】
本実施形態における鋼材は、さらに、Ｆｅの一部に替えて、Ｍｏ、Ｃｕ及びＮｉからなる群から選択される１種以上を含有してもよい。これらの元素は任意に含有される元素である。これらの元素はいずれも、靱性を高める。
【００３６】
（Ｍｏ：０〜０．２０％以下）
Ｍｏは、鋼材の焼入れ性を高め、鋼材の曲げ疲労強度を高める。Ｍｏが少しでも含まれていれば、上記効果がある程度得られる。一方、０．２０％を超えてＭｏを含有させても、効果が飽和するばかりかコストが増加する。したがって、Ｍｏ含有量は０．２０％以下とする。Ｍｏ含有量は、０．２０％未満であることが好ましく、さらに好ましくは０．１６％以下である。また、Ｍｏは、他の元素によって必要な焼き入れ性を確保できるのであれば添加しないことが好ましく、その場合のＭｏ含有量は、積極的に添加しない場合の条件である０．０１％以下とするのが好ましい。
【００３７】
（Ｃｕ：０〜０．２％）
Ｃｕは、鋼材の過剰浸炭を抑制し、さらに、鋼材の靱性を高め曲げ疲労強度を高める。Ｃｕが少しでも含有されていれば、上記効果がある程度得られる。一方、０．２％を超えてＣｕを含有させても、効果が飽和する。したがって、Ｃｕ含有量は０〜０．２％である。Ｃｕ含有量が０．１％以上であると、上記効果が顕著に得られる。Ｃｕ含有量は、好ましくは０．１５％以下である。
【００３８】
（Ｎｉ：０〜０．４０％）
Ｎｉは、鋼材の過剰浸炭を抑制し、さらに鋼材の靱性を高め、曲げ疲労強度を高める。Ｎｉが少しでも含有されていれば、上記効果がある程度得られる。一方、０．４０％を超えてＮｉを含有させても、効果が飽和するばかりか、鋼材の製造コストが上昇する。したがって、Ｎｉ含有量は、０〜０．４０％とする。Ｎｉ含有量が０．１０％以上であると、上記効果が顕著に得られる。Ｎｉ含有量は好ましくは０．２０％以下である。
【００３９】
本実施形態における鋼材は、さらに、Ｆｅの一部に替えて、Ｎｂ、Ｔｉからなる群から選ばれる１種以上を含有してもよい。Ｎｂ、Ｔｉは任意に含有される元素である。
（Ｎｂ：０〜０．１０％以下）
Ｎｂは、鋼中のＮおよび／またはＣと結びついて、微細な炭化物、窒化物、又は炭窒化物を生成し、真空浸炭処理（表面硬化熱処理）での結晶粒成長を抑制する効果がある。Ｎｂが少しでも含まれていれば、上記効果がある程度得られる。一方、０．１０％を超えてＮｂを含有させた場合には、粗粒化抑制効果は飽和する。したがって、Ｎｂ含有量の上限を０．１０％とする。Ｎｂ含有量の上限は、好ましくは０．０８％、さらにより好ましくは０．０４％とする。
【００４０】
（Ｔｉ：０〜０．１００％以下）
Ｔｉは、鋼中のＮおよび／またはＣと結びついて、微細な炭化物、窒化物、又は炭窒化物を生成し、真空浸炭処理（表面硬化熱処理）での結晶粒成長を抑制する効果がある。さらに、Ｔｉは、焼入性向上などのためにＢを添加した場合に、Ｂの添加効果を阻害するＢＮの生成を抑制するのにも有用である。Ｔｉが少しでも含まれていれば、上記効果がある程度得られる。一方、Ｔｉ含有量が過剰になると、粗大な窒化物や酸化物を生成し、鋼材の靭性を低下させる。したがって、Ｔｉ含有量は、０．１００％以下とし、好ましくは０．０５０％以下とする。
【００４１】
本実施形態における鋼材は、さらに、Ｆｅの一部に替えて、Ｂを含有してもよい。Ｂは任意に含有される元素である。
（Ｂ：０．００３０％以下）
Ｂは、焼入れ性を与え、粒界強度を強化するのに有効な元素である。しかし、Ｂ含有量が０．０００６％未満では、その効果は不十分である。したがって、Ｂ含有量は０．０００６％以上であることが好ましく、０．００１０％以上であることがより好ましい。一方、Ｂ含有量が０．００３０％を超えるとその効果は飽和する。したがって、Ｂ含有量は０．００３０％以下とし、０．００２０％以下であることが好ましい。
【００４２】
「浸炭部品の表面の炭素濃度」
本実施形態の浸炭部品は、平坦部の表面から深さ０．０５ｍｍの位置までの平坦部表層領域の炭素濃度（以下、「ＣＰ１」という場合がある。）が０．７０％以上０．８９％以下である。また、エッジ部の表面から深さ０．０５ｍｍの位置までのエッジ部表層領域の炭素濃度（以下、「ＣＰ２」という場合がある。）が、ＣＰ１を超え１．２０％以下である。
【００４３】
なお、平坦部表層領域およびエッジ部表層領域を表面から深さ０．０５ｍｍの位置までとしたのは、表層の浸炭の度合いを高精度で評価するためである。より詳細には、浸炭することにより生成される粗大な炭化物は、旧オーステナイト粒界に析出する。したがって、表層の結晶粒内と結晶粒界とでは炭素濃度が異なる。表面から深さ０．０５ｍｍの位置までの深さであれば、通常０．０１ｍｍ程度の粒径であるオーステナイト結晶粒が深さ方向に確実に３つ以上含まれる。このため、結晶粒内と結晶粒界との炭素濃度差が平均され、表層の浸炭の度合いを高精度で評価できる。
【００４４】
平坦部表層領域およびエッジ部表層領域の炭素濃度は、それぞれ次の方法により測定できる。
平坦部表層領域の炭素濃度は、平坦部の断面の炭素濃度をＥＰＭＡ（電子線マイク口アナライザ）により分析し、表面から深さ０．０５ｍｍの位置までの炭素濃度の平均値を算出することにより得られる。
【００４５】
また、エッジ部表層領域の炭素濃度は、エッジ部の断面における以下に示す測定位置の炭素濃度を、ＥＰＭＡ（電子線マイク口アナライザ）により分析し、その炭素濃度の平均値を算出したものとする。
図３は、エッジ部の断面における炭素濃度の測定位置を説明するための説明図である。図３は、図１および図２に示す断面ＣＳのコーナの点Ｐｃ周辺のみを拡大して示した拡大図である。本実施形態では、図３に示すように、エッジを形成する２つの面１１、１２から５μｍ離れた箇所を起点Ｐ２とし、表面の辺（図３では点Ｐｃ）とは逆の方向に２つの面１１、１２から等距離で離間して伸びる長さ５０μｍの直線上を測定位置とする。
なお、本実施形態において、起点Ｐ２を２つの面１１、１２から５μｍ離れた箇所としたのは、起点Ｐ２よりも２つの面１１、１２に近い領域の炭素濃度は、表面に析出した黒鉛や、表面の汚れの影響を受けるためである。
【００４６】
平坦部表層領域の炭素濃度ＣＰ１は、平坦部の表面硬度を高くするために０．７０％以上必要である。浸炭処理の施された浸炭部品では、エッジ部表層領域の炭素濃度ＣＰ２は、平坦部表層領域の炭素濃度ＣＰ１よりも高くなる。このため、平坦部表層領域の炭素濃度ＣＰ１が０．７０％以上であると、平坦部表層領域だけでなくエッジ部表層領域も十分に表面硬度が高いものとなる。
【００４７】
一方、平坦部表層領域の炭素濃度ＣＰ１が０．８９％を超えると、エッジ部表層領域の炭素濃度ＣＰ２が１．２０％を超える。エッジ部表層領域の炭素濃度ＣＰ２が１．２０％超であると、粗大セメンタイトが析出し、曲げ疲労強度が低下する。
このため、平坦部表層領域の炭素濃度を０．７０％以上０．８９％以下とし、エッジ部表層領域の炭素濃度を１．２０％以下とする。平坦部表層領域の炭素濃度は、好ましくは０．７５％以上である。平坦部表層領域の炭素濃度は、好ましくは０．８５％以下である。また、エッジ部表層領域の炭素濃度は、１．１０％以下であることが好ましい。
【００４８】
平坦部表層領域およびエッジ部表層領域の炭素濃度は、真空浸炭処理（および真空浸炭処理後に行う焼入れ処理）における条件を調整することにより制御できる。
【００４９】
（粒界酸化層深さ：１μｍ以下）
本実施形態の浸炭部品は、真空浸炭処理の施されたものであるため、浸炭処理によって形成される粒界酸化層が少ない。粒界酸化層は、不完全焼入れ組織を少なくするために、少ない程望ましい。不完全焼入れ組織は、浸炭部品の疲労強度の低下を招くものであり、不完全焼入れ組織が多くなるにつれて、疲労強度の低下の程度が大きくなる。したがって、浸炭部品の粒界酸化層深さの上限を１μｍとする。
【００５０】
本実施形態において、浸炭部品の粒界酸化層深さとは、浸炭部品の表面から内部に向かって連続して伸びる黒色の酸化物が到達している表面からの最大深さを意味する。また、浸炭部品の粒界酸化層深さが１μｍ以下とは、浸炭部品の表面のどこであっても、粒界酸化層深さが１μｍ以下であることを意味する。
【００５１】
（深さ０．３ｍｍの位置の硬度：ビッカース硬さ（ＨＶ）６５０以上）
本実施形態の浸炭部品は、曲げ強度を高くするために、平坦部の表面から深さ０．３ｍｍの位置のビッカース硬さ（ＨＶ）が６５０以上である必要がある。深さ０．３ｍｍの位置の硬度が低いと、部品として曲げ疲労強度が低くなる。したがって、深さ０．３ｍｍの位置の硬度の下限をＨＶ６５０とする。本実施形態において深さ０．３ｍｍの位置とは、平坦部表面から０．３ｍｍ離れた部位を意味する。
【００５２】
（芯部硬度：ビッカース硬さ（ＨＶ）２６０以上）
本実施形態の浸炭部品の芯部は、曲げ強度を高くするために、ビッカース硬さ（ＨＶ）が２６０以上である必要がある。芯部硬度が低いと、曲げ荷重が負荷された際に塑性変形し、表面における応力が増大し、部品として曲げ強度が低くなる。したがって、芯部硬度の下限をＨＶ２６０とし、好ましくはＨＶ２８０以上とする。本実施形態において芯部とは、表面から深さ方向に２ｍｍ以上離れた部位を意味する。
【００５３】
「製造方法」
次に、本実施形態の浸炭部品の製造方法について例を挙げて説明する。
まず、上述の化学組成を満たす鋼材を製造する。
本実施形態では、例えば、上記化学組成の溶鋼を製造し、連続鋳造法により鋳片（スラブまたはブルーム）を製造する。鋳片に代えて、上記化学組成の溶鋼を用いて造塊法によりインゴット（鋼塊）を製造してもよい。
次に、鋳片またはインゴッ卜を熱間加工して、ビレット（鋼片）を製造する。その後、ビレットを熱間加工して、棒鋼または線材とする。熱間加工は、熱間圧延であってもよいし、熱間鍛造であってもよい。
【００５４】
次に、製造した棒鋼または線材に対して、冷間鍛造および／または機械加工を行って、頂点部と平坦部とエッジ部とを有する所定の形状の鋼材とする。
機械加工としては、例えば、切削加工、穿孔加工などが挙げられる。鋼材における頂点部と平坦部とエッジ部とを有する形状は、浸炭部品の用途に応じて決定されるものであり、公知の方法により形成できる。
【００５５】
次に、本実施形態では、頂点部と平坦部とエッジ部とを有する鋼材に対して、真空浸炭処理および焼入れ処理を実施する。
本実施形態では、真空浸炭処理および焼入れ処理における各条件（均熱時間、浸炭ガスの種類、浸炭ガス圧、浸炭温度、浸炭工程での処理時間、拡散工程での処理時間、冷却工程での冷却速度、焼入れ温度など）は、特に限定されるものではなく、鋼材の化学組成と、目標とする平坦部表層領域およびエッジ部表層領域の浸炭濃度と、平坦部の表面から深さ０．３ｍｍの位置の硬度および芯部硬度に応じて適宜決定される。
【００５６】
具体的には、シミュレーションを用いて真空浸炭処理および／または焼入れ処理における上記の各条件を決定してもよいし、真空浸炭処理試験および／または焼入れ処理試験を実施して、平坦部表層領域およびエッジ部表層領域の浸炭濃度が所定の炭素濃度となり、粒界酸化層深さが１μｍ以下、平坦部の表面から深さ０．３ｍｍの位置のビッカース硬さ（ＨＶ）が６５０以上、芯部のビッカース硬さ（ＨＶ）が２６０以上となるように、上記の各条件を決定してもよい。
【００５７】
なお、本実施形態では、鋼材に対して、減圧した炉内に浸炭ガスを導入して加熱する真空浸炭処理を行う。このため、真空浸炭処理および焼入れ処理における各条件を調整することにより、平坦部の表面から深さ０．３ｍｍの位置のビッカース硬さ（ＨＶ）を容易に６５０以上にできる。
これに対し、例えば、鋼材に対してガス浸炭処理を行う場合、平坦部の表面から深さ０．３ｍｍの位置のビッカース硬さ（ＨＶ）を６５０以上とすることは困難である。ガス浸炭処理を用いて、上記の深さ０．３ｍｍの位置のビッカース硬さ（ＨＶ）が６５０以上である浸炭部品を得るには、例えば、０．９％以上のカーボンポテンシャルの高い雰囲気で拡散させるなど、特殊な条件でガス浸炭処理を行う必要がある。
【００５８】
以下、本実施形態における真空浸炭処理および焼入れ処理について、例を挙げて具体的に説明する。
真空浸炭処理では、はじめに、例えば１０Ｐａ以下に減圧した炉内で鋼材を浸炭温度まで加熱する加熱工程を行う。次に、浸炭温度で鋼材を均熱する均熱工程を行う。続いて、炉内に浸炭ガスを導入し、所定の浸炭ガス圧および浸炭温度で鋼材を浸炭処理する浸炭工程を行う。その後、浸炭温度を維持した状態で鋼材に侵入した炭素を鋼材中に拡散させる拡散工程と、鋼材を冷却する冷却工程とをこの順で行う。
【００５９】
均熱工程における均熱時間は、５〜１２０分の範囲であることが好ましく、３０〜６０分の範囲であることがより好ましい。均熱工程における炉内の圧力は、１００Ｐａ以下であってもよいし、窒素ガスの導入と真空ポンプによる真空排気を同時に行なって、１０００Ｐａ以下の窒素雰囲気としてもよい。
浸炭工程において用いられる浸炭ガスの種類は、真空浸炭処理に用いられている公知のものを用いることができ、例えば、アセチレン、プロパン、エチレンなどの炭化水素ガスを用いることができる。
【００６０】
浸炭工程における浸炭ガス圧は、ガスの種類によってスーティングのし易さと浸炭むらの起こり易さとが異なるため、浸炭ガスの種類に応じて所定の範囲とすることが好ましい。例えば、浸炭ガスがアセチレンである場合、浸炭ガス圧は１０〜１０００Ｐａであることが好ましい。浸炭ガスがプロパンである場合、浸炭ガス圧は２００〜３０００Ｐａであることが好ましい。
【００６１】
浸炭温度は、９００〜１１００℃の範囲であることが好ましく、９２０〜１０５０℃の範囲であることがより好ましい。浸炭温度が９００℃以上であると、短時間で所定の炭素濃度の浸炭部品が得られる。例えば、後述する鋼Ａの化学組成を有する鋼材では、浸炭温度９００℃、浸炭時間１０５分、拡散時間１３０分の場合と、浸炭温度が９２０℃、浸炭時間７０分、拡散時間１１７分の場合と、浸炭温度が９５０℃、浸炭時間４１分、拡散時間７３分の場合とでは、平坦部表層領域およびエッジ部表層領域の炭素濃度が同程度となり、平坦部の表面から深さ０．３ｍｍの位置の硬度および芯部硬度も同程度となる。また、浸炭温度が１１００℃以下であると、結晶粒が粗大化しにくいため好ましい。
【００６２】
浸炭工程および拡散工程における処理時間は、鋼材の化学組成と、目標とする平坦部表層領域およびエッジ部表層領域の浸炭濃度と、芯部硬度に応じて適宜決定される。
拡散工程における炉内の圧力は、浸炭工程における残留ガスを取り除くため、１００Ｐａ以下であってもよいし、窒素ガスの導入と真空ポンプによる真空排気を同時に行なって、１０００Ｐａ以下の窒素雰囲気としてもよい。
【００６３】
冷却工程における冷却方法としては、公知の方法を用いることができ、真空下での放冷であってもよいし、ガス冷却であってもよいし、その他の方法であってもよい。冷却速度が小さいと、冷却中に炭素が拡散することで表面の炭素濃度が下がり易く、炭素濃度を０．７質量％以上に制御し難い上、平坦部の表面から深さ０．３ｍｍの位置のビッカース硬さ（ＨＶ）を６５０以上に制御し難い。また、冷却速度が大きいと、処理時間が短くなる。よって、冷却方法として、冷却速度の大きい冷却方法であるガス冷却を用いることが好ましい。冷却工程において真空下での放冷を用いる場合、１００Ｐａ以下の圧力で放冷することが好ましい。冷却工程においてガス冷却を用いる場合、冷却ガスとして不活性ガスを用いることが好ましい。不活性ガスとしては、例えば、窒素ガスおよび／またはヘリウムガスを用いることが好ましく、特に、安価で入手が容易な窒素ガスを用いることが好ましい。冷却ガスとして不活性ガスを用いることで、鋼材の酸化を防ぐことができる。
【００６４】
次に、真空浸炭処理された鋼材に焼入れ処理を実施する。
本実施形態では、焼入れ処理における加熱および保持として、例えば、真空浸炭処理の冷却工程において焼入れ温度で冷却を停止し、所定の時間均熱する方法を用いてもよいし、真空浸炭処理の冷却工程において焼入れ温度以下（例えば、室温（２５℃）程度）の温度まで冷却し、その後、焼入れ温度まで再加熱して所定の時間均熱する方法を用いてもよい。
【００６５】
焼入れ温度は、８００〜８８０℃の範囲であることが好ましく、８２０〜８６０℃の範囲であることがより好ましい。
焼入れ処理における保持時間は、１０〜８０分であることが好ましい。
均熱（保持）する際の雰囲気は、窒素ガス雰囲気であってもよい。ガス圧は、大気圧以下であることが好ましく、４００ｈＰａ以下であることがさらに好ましい。
焼入れ処理での冷却方法としては、油冷、水冷など公知の方法を用いることができる。冷却方法として油冷を用いる場合、焼入れ油の温度は６０〜１６０℃の範囲とすることが好ましい。
【００６６】
本実施形態では、必要に応じて焼入れ処理後に焼戻し処理を実施してもよい。
焼戻し処理を行う場合、焼戻し温度は、１５０〜２００℃の範囲であることが好ましく、１６０〜１９０℃の範囲であることがより好ましい。
以上の工程により、本実施形態による浸炭部品が製造される。
【実施例】
【００６７】
以下、実施例により本発明を具体的に説明する。
表１に示す化学組成を有する鋼Ａ〜鋼ＡＢを有する溶鋼を製造し、製造した溶鋼を用いて、インゴッ卜を製造した。次に、インゴッ卜を熱間鍛造して棒鋼とした。次に、製造した棒鋼に対して、冷間鍛造および機械加工を行って、断面が一辺１３ｍｍの正方形である角棒を製造した。
【００６８】
【表１】
2018028130.tif 000003
【００６９】
「４点曲げ疲労試験片の作製」
このようにして製造した鋼Ａ〜鋼ＡＢの各化学組成を有する角棒から、頂点部と平坦部とエッジ部とを有する形状の鋼材として、図１に示す形状の４点曲げ疲労試験片を複数個採取した。４点曲げ疲労試験片は、高さ及び幅を共に１３ｍｍとし、長さを１００ｍｍとした。４点曲げ疲労試験片の長さ方向中央には、断面形状が半円である切り欠きを形成した。半円の切り欠きにおける半径は２ｍｍとした。
【００７０】
その後、鋼Ａ〜鋼ＡＢの各化学組成を有する４点曲げ疲労試験片に対して、真空浸炭処理および焼入れ処理を行ない、実施例１〜２２、比較例１〜１９の浸炭部品を得た。
実施例１〜２２、比較例１〜１７については、４点曲げ疲労試験片に対して、１０Ｐａ以下に減圧した炉内で鋼材を表２に示す浸炭温度まで加熱し、浸炭温度で６０分間鋼材を均熱した。続いて、炉内にアセチレンガスを導入し、表２に示す浸炭温度および浸炭処理時間で鋼材を浸炭処理する浸炭工程を行った。浸炭工程における浸炭ガス圧は１００Ｐａ以下とした。
次に、浸炭温度を維持した状態で１０Ｐａ以下の炉内の圧力、表２に示す拡散処理時間で、鋼材に侵入した炭素を鋼材中に拡散させる拡散工程を行った。
その後、鋼材を、窒素ガスを用いて３分間冷却し、焼入れ温度である８６０℃、３００ｈＰａの窒素ガス雰囲気で３０分間均熱した後、１２０℃の焼入れ油を用いて油焼入れを行った。その後、焼戻し温度を１７０℃、焼戻し温度での保持時間を２時間とする焼戻しを実施した。
【００７１】
比較例１８については、４点曲げ疲労試験片に対して、実施例１と同様にして８６０℃で３０分間均熱するまでの工程を行った。その後、窒素雰囲気でガス冷却し、室温まで冷却した（真空浸炭処理）。その後、真空浸炭処理を施した４点曲げ疲労試験片に対して、焼入れ温度１０００℃、保持時間１０秒の高周波加熱焼入れを実施し、焼戻し温度を１７０℃、焼戻し温度での保持時間を２時間とする焼戻しを実施した。
【００７２】
比較例１９については、４点曲げ疲労試験片に対して、吸熱型変成ガス（ＲＸガス（Ｎ２を４０％、ＣＯを２０％、Ｈ２を４０％含む混合ガス））中で９５０℃の浸炭温度に加熱し、カーボンポテンシャル（平衡炭素濃度）１．０％で３時間浸炭処理する浸炭工程を行った。次に、浸炭温度を維持した状態で、カーボンポテンシャル０．９％で２時間拡散させる拡散工程を行った。その後、鋼材を８６０℃まで炉冷し、１０分間均熱した。その後、１２０℃の焼入れ油を用いて油焼入れを行った。その後、焼戻し温度を１７０℃、焼戻し温度での保持時間を２時間とする焼戻しを実施した。
【００７３】
【表２】
2018028130.tif 000004
【００７４】
「浸炭部品の表面の炭素濃度の測定」
実施例１〜２２、比較例１〜１９の浸炭部品（４点曲げ疲労試験片）の平坦部表層領域およびエッジ部表層領域における炭素濃度を、上述したＥＰＭＡ（電子線マイク口アナライザ）を用いる方法により算出した。その結果を表２に示す。
【００７５】
「４点曲げ疲労試験」
実施例１〜２２、比較例１〜１９の浸炭部品（４点曲げ疲労試験片）のうち、浸炭部品の表面の炭素濃度の測定に用いられなかった他の４点曲げ疲労試験片を用いて、４点曲げ疲労試験を実施した。試験には、サーボ型疲労試験機を用いた。４点曲げ疲労試験片の支点間の距離は３０ｍｍとした。また、最大負荷応力は１３７３ＭＰａであり、最大負荷応力と最小負荷応力との応力比は０．１であった。周波数は１０Ｈｚであった。そして、応力負荷繰り返し回数が１×１０４回での破断強度を、４点曲げ疲労強度（ＭＰａ）と評価した。その結果を表２に示す。このうち、１０００ＭＰａ以上のものを曲げ疲労強度が良好であると評価した。
【００７６】
実施例１〜２２、比較例１０〜１９の４点曲げ疲労試験片におけるエッジ部表層領域の炭素濃度と、４点曲げ疲労強度との関係を図４に示す。図４に示すグラフから、エッジ部表層領域の炭素濃度が１．２０％を超えると、４点曲げ疲労強度が低くなることが明らかとなった。
【００７７】
「深さ０．３ｍｍの位置および芯部の硬度」
実施例１〜２２、比較例１〜１９の浸炭部品（４点曲げ疲労試験片）を長さ方向に直交する方向に切断し、切断面を測定面とする試験片を採取した。そして、浸炭部品の表面から深さ方向（断面の中心方向）に０．３ｍｍ離れた位置および２ｍｍ以上離れた位置における切断面の硬さを、ビッカース硬度計を用いて、測定荷重を３００ｇｆとし、ＪＩＳ  Ｚ  ２２４４（２００９）に準拠して測定した。その結果を表２に示す。
【００７８】
「粒界酸化層深さ」
実施例１〜２２、比較例１〜１９の浸炭部品（４点曲げ疲労試験片）を、任意の表面に対しほぼ垂直となるように切断し、切断面を鏡面研磨して１０００倍に設定した光学顕微鏡で観察した。そして、表面から内部に向かって連続して筋状に伸びる黒色の酸化物を観察し、筋状の黒色の酸化物の到達している表面からの最大深さを粒界酸化層深さとして測定した。
その結果、実施例１〜２２、比較例１〜１８の浸炭部品のいずれにおいても、筋状の黒色の酸化物が観察されず、粒界酸化層深さは０μｍであった。比較例１９の浸炭部品では、筋状の黒色の酸化物が観察され、粒界酸化深さは１１μｍであった。
【００７９】
表２に示すように、実施例１〜２２では、平坦部表層領域の炭素濃度が０．７０％以上０．８９％以下であり、エッジ部表層領域の炭素濃度が１．２０％以下であり、平坦部の表面から深さ０．３ｍｍの位置のビッカース硬さ（ＨＶ）が６５０以上であり、粒界酸化層深さが１μｍ以下であり、芯部硬度がＨＶ２６０以上であり、比較例１〜１９と比較して、曲げ疲労強度が優れていた。
【００８０】
これに対し、比較例１〜９は、鋼材の成分が規定の範囲から外れているため、曲げ疲労強度が低かった。
具体的には、比較例１は、鋼材中のＣ含有量が少なすぎたため、曲げ疲労強度が低くなった。また、比較例２は、鋼材中のＣ含有量が多すぎたため、曲げ疲労強度が低くなった。
比較例３は、鋼材中のＳｉ含有量が多いため、曲げ疲労強度が低くなった。また、比較例４は、鋼材中のＳｉ含有量が少なすぎたため、エッジ部表層領域の炭素濃度が高くなり、曲げ強度が低くなった。
【００８１】
比較例５は、鋼材中のＰ含有量が多すぎたため、曲げ疲労強度が低くなった。
また、比較例６は、鋼材中のＣｒ含有量が多すぎたため、過剰浸炭が発生してエッジ部表層領域の炭素濃度が高くなり、曲げ疲労強度が低くなった。
また、比較例７は、鋼材中のＮ含有量が少ないため、結晶粒が粗大化し、曲げ疲労強度が低くなった。
また、比較例８は、鋼材中のＭｎ含有量が少なく、Ｃｒ含有量が多過ぎたため、エッジ部表層領域の炭素濃度が高くなり、曲げ疲労強度が低くなった。
また、比較例９は、鋼材中のＭｎ含有量が少ないため、焼き入れ性が不足して深さ０．３ｍｍ位置の硬度および芯部硬度が不足し、曲げ疲労強度が低くなった。
【００８２】
比較例１０〜１３は、エッジ部表層領域の炭素濃度が高すぎたため、曲げ疲労強度が低かった。
また、比較例１４は、平坦部表層領域の炭素濃度が低過ぎたため、曲げ疲労強度が低かった。
比較例１５〜１７は、深さ０．３ｍｍ位置の硬度が低すぎたため、曲げ疲労強度が低かった。
比較例１８は、芯部硬度が低すぎたため、曲げ疲労強度が低かった。
比較例１９は、粒界酸化深さが大きすぎたため、曲げ疲労強度が低かった。
【符号の説明】
【００８３】
１００  浸炭部品
２  辺
３  平坦部
１１、１２  面
ＣＳ  断面
【図１】
2018028130.tif 000005
【図２】
2018028130.tif 000006
【図３】
2018028130.tif 000007
【図４】
2018028130.tif 000008